(57)【特許請求の範囲】
【請求項１】
ミネラルウールに基づく絶縁製品のためのサイジング組成物であって、
グリセロール、エリトリトール、アラビトール、キシリトール、ソルビトール、マンニトール、イジトール、マルチトール、イソマルチトール、ラクチトール、セロビトール、パラチニトール、マルトトリトールおよびデンプン加水分解物の水素添加による生成物より構成される群から選ばれる少なくとも１種の水素添加糖と、
非ポリマーの有機ポリカルボン酸またはこれらの酸の塩、酸無水物およびポリアルデヒドから選択される少なくとも１種の多官能架橋剤とを含み、
前記水素添加糖は、水素添加糖と多官能架橋剤とから構成されている混合物の重量の少なくとも３０％であることを特徴とするサイジング組成物。
【請求項２】
前記水素添加糖はデンプン加水分解物の水素添加による生成物であることを特徴とする請求項１に記載の組成物。
【請求項３】
前記水素添加糖は５０００未満で、１８０よりも大きい数平均モル質量を示すことを特徴とする請求項１または２に記載の組成物。
【請求項４】
前記水素添加糖の（乾燥ベースで）５重量％を超えない割合で還元糖を含んでもよいことを特徴とする請求項１ないし３のうちの１項に記載の組成物。
【請求項５】
前記有機ポリカルボン酸は少なくとも２つのカルボキシル官能基と最大で１５のカルボキシル官能基を有することを特徴とする請求項１ないし４のうちの１項に記載の組成物。
【請求項６】
前記有機ポリカルボン酸は５０００以下の数平均モル質量を示すことを特徴とする請求項１ないし５のうちの１項に記載の組成物。
【請求項７】
前記非ポリマーの有機ポリカルボン酸は飽和または不飽和で直鎖または分枝の脂環式非ポリマーの有機ポリカルボン酸、環状酸および芳香族酸から選択されることを特徴とする請求項１ないし６のうちの１項に記載の組成物。
【請求項８】
前記有機ポリカルボン酸はジカルボン酸、トリカルボン酸ならびにテトラカルボン酸から選択されることを特徴とする請求項７に記載の組成物。
【請求項９】
前記酸無水物は無水マレイン酸、無水コハク酸または無水フタル酸であることを特徴とする請求項１ないし８のうちの１項に記載の組成物。
【請求項１０】
前記ポリアルデヒドは非ポリマーのジアルデヒドであることを特徴とする請求項１ないし８のうちの１項に記載の組成物。
【請求項１１】
前記ポリアルデヒドのアルデヒド官能基が尿素または環状尿素により保護されていることを特徴とする請求項１０に記載の組成物。
【請求項１２】
前記水素添加糖は、水素添加糖と多官能架橋剤とから構成されている混合物の重量の３０から８０％であることを特徴とする請求項１ないし１１のうちの１項に記載の組成物。
【請求項１３】
ルイス酸およびルイス塩基、リン含有化合物ならびにフッ素およびホウ素を有する化合物から選択される触媒をさらに含むことを特徴とする請求項１ないし１２のうちの１項に記載の組成物。
【請求項１４】
前記触媒は水素添加糖と多官能架橋剤との重量の２０％までであることを特徴とする請求項１３に記載の組成物。
【請求項１５】
水素添加糖と多官能架橋剤との１００重量部に基づいて計算した以下の割合で以下の添加物：
０から２重量部のシラン、
０から２０重量部のオイル、
０から５重量部の疎水性物質、
０から２０重量部のポリオールであって水素添加糖以外のもの、
０から３０重量部、
０から３０重量部の「増量剤」であってリグニン誘導体、たとえ、および動物性または植物性タンパク質から選択されるものをさらに含むことを特徴とする請求項１ないし１４のうちの１項に記載の組成物。
【請求項１６】
前記水素添加糖の（乾燥ベースで）１重量％を超えない割合で還元糖を含んでもよいことを特徴とする請求項４に記載の組成物。
【請求項１７】
前記水素添加糖の（乾燥ベースで）０．５重量％を超えない割合で還元糖を含んでもよいことを特徴とする請求項１６に記載の組成物。
【請求項１８】
前記ジカルボン酸は、シュウ酸、マロン酸、コハク酸、グルタル酸、アジピン酸、ピメリン酸、スベリン酸、アゼライン酸、セバシン酸、リンゴ酸、酒石酸、タルトロン酸、アスパラギン酸、グルタミン酸、フマル酸、イタコン酸、マレイン酸、トラウマチン酸、ショウノウ酸、フタル酸およびその誘導体であって、随意に、少なくとも１個のホウ素原子または塩素原子を有し、テトラヒドロフタル酸およびその誘導体は、随意に、少なくとも１個の塩素元素を有し、イソフタル酸、テレフタル酸、メサコン酸またはシトラコン酸であり、トリカルボン酸は、クエン酸、トリカルバリル酸、１，２，４−ブタントリカルボン酸、アコニット酸、ヘミメリト酸、トリメリト酸またはトリメシン酸であり、ならびにテトラカルボン酸は、１，２，３，４−ブタンテトラカルボン酸およびピロメリト酸から選択されることを特徴とする請求項８に記載の組成物。
【請求項１９】
前記非ポリマーのジアルデヒドは、グリオキサール、グルタルアルデヒド、１，６−ヘキサンジアールまたは１，４−テレフタルアルデヒドであることを特徴とする請求項１０に記載の組成物。
【請求項２０】
前記触媒は水素添加糖と多官能架橋剤との重量の１０％までであることを特徴とする請求項１４に記載の組成物。
【請求項２１】
前記触媒は水素添加糖と多官能架橋剤との重量の少なくとも１％であることを特徴とする請求項２０に記載の組成物。
【請求項２２】
オイルの割合は４から１５重量部であることを特徴とする請求項１５に記載の組成物。
【請求項２３】
尿素の割合は０から２０重量部であることを特徴とする請求項１５に記載の組成物。
【請求項２４】
請求項１ないし２３のうちの１項に記載したサイジング組成物でサイジング処理したミネラルウールに基づく防音製品および／または断熱製品。
【請求項２５】
ミネラルウールは、グラスウールまたはロックウールである請求項２４に記載の製品。
【請求項２６】
請求項１ないし２３のうちの１項に記載のサイジング組成物でサイジング処理したミネラルファイバーのベール。
【請求項２７】
ミネラルウールは、グラスウールまたはロックウールである請求項２６に記載のベール。
【発明の詳細な説明】
【発明の概要】
【０００１】
本発明はミネラルウール、特にグラスウールまたはロックウールに基づく、およびホルムアルデヒドフリーの有機バインダーに基づく断熱製品および／または防音製品の分野に関する。
【０００２】
本発明はより詳しくは、熱的に架橋できて上記有機バインダーを形成するサイジング組成物であって、少なくとも１種の水素添加糖と少なくとも１種の多官能架橋剤とを含むもの、およびそれから生じる絶縁製品に関する。
【０００３】
ミネラルウールに基づく絶縁製品の製造は一般的にウール自体の製造段階を含み、これは種々のプロセスにより、たとえば内部遠心分離または外部遠心分離により繊維化する既知の技術に従って行うことが可能である。
【０００４】
内部遠心分離は多数の小さなオリフィスを有する遠心機の中に溶融した鉱物材料（ガラスまたは岩石）を導入することにあり、材料は遠心力の作用下でデバイスの周壁に向かって噴射してそこからフィラメントの形態で出る。遠心機を出たら、フィラメントを高温および高速を有するガス流により収容部材に向かって引き出して運び、ファイバー（またはミネラルウール）のウェブを形成する。
【０００５】
外部遠心分離に関しては、ローターとして知られる回転部材の外周面において溶融材料を注ぐことにあり、ここから溶融物を遠心力の作用下で排出する。ガス流による引き出し手段および収容部材での収集手段も備えている。
【０００６】
ファイバー同士の集合を提供し、ウェブが結束性を有することを可能にするために、遠心機の出口と収容部材との間の経路で、熱硬化性樹脂を含むサイジング組成物をファイバーに噴射する。サイジング剤でコーティングされたファイバーのウェブを一般的に１００℃より高い温度での加熱処理にさらして樹脂の重縮合をもたらし、よって特有の性質、特に寸法安定性、引っ張り強さ、加圧後の厚さ回復および均一色を有する断熱製品および／または防音製品を得る。
【０００７】
ミネラルウール上に噴射されるサイジング組成物は一般的に、熱硬化性樹脂および添加物たとえば樹脂の架橋用の触媒、接着促進シラン、ダスト防止鉱油等を含む水溶液の形態で提供される。サイジング組成物は一般的にファイバーに噴霧することにより塗布される。
【０００８】
サイジング組成物の性質は樹脂の特性に大いに依存する。塗布の観点から、サイジング組成物が良好な噴霧性を示し、ファイバーの表面に堆積することができてこれらを効果的に結合することが必要である。
【０００９】
樹脂はサイジング組成物を作るのに用いられる前に一定期間安定でなければならず、この組成物は一般的に樹脂と上記添加物とを混合することにより使用時に調製される。
【００１０】
規制レベルで、樹脂は無公害であると見なされることが必要であり、すなわちヒトの健康または環境に有害でありうる化合物をできるだけほとんど含まず、サイジング処理段階中またはその後に生じることができるだけほとんどないことが必要である。
【００１１】
最も一般的に用いられる熱硬化性樹脂はレゾールの群に属するフェノール樹脂である。上記した熱的条件下でのその良好な架橋能力に加えて、これらの樹脂は水に溶解し、ミネラルファイバー、特にグラスファイバーに良好な親和性を有し、比較的安価である。
【００１２】
これらレゾールは、フェノールとホルムアルデヒド間の反応を促進し、樹脂中の残留フェノールのレベルを下げるように、塩基触媒下、１よりも大きいホルムアルデヒド／フェノールのモル比でフェノールとホルムアルデヒドの縮合により得られる。フェノールとホルムアルデヒドとの間の縮合反応をモノマーの縮合の程度を制限しながら行って、希釈性を低下させる、長い、比較的水不溶性の鎖の形成を回避する。その結果、樹脂はある割合の未反応モノマー、特にホルムアルデヒドを含み、その存在は既知の有害性のため望ましくない。
【００１３】
この理由のため、レゾールベースの樹脂を一般的に尿素で処理する。これは不揮発の尿素−ホルムアルデヒド縮合物の形態でトラップすることによって遊離ホルムアルデヒドと反応する。樹脂中の尿素の存在はさらに、その低コストの結果としてある種の経済上の利点をもたらす。というのも、樹脂の操作性に影響を与えることなく、特に最終製品の機械的性質に悪影響を与えることなく比較的大量の尿素を導入することができ、これは樹脂の総コストを著しく下げるからである。
【００１４】
それにもかかわらず、樹脂の架橋を得るためにウェブがさらされる温度条件下では、尿素−ホルムアルデヒド縮合物は安定でないことが認められている；これらはホルムアルデヒドと尿素（さらにこれは少なくとも部分的に分解されてアンモニアを与える）の復元を伴って分解し、これらは工場の雰囲気中に放出される。
【００１５】
より制限的になっている環境保護に関する規制は、望まない放出のレベル、特にホルムアルデヒドのものをさらに下げることができる解決策を探すことを絶縁製品の製造者に強制しつつある。
【００１６】
サイジング組成物中のレゾールを置き換える解決策が知られており、カルボン酸ポリマー、特にアクリル酸ポリマーの使用に基づいている。
【００１７】
US 5 340 868 において、サイズ組成物はポリカルボン酸ポリマー、β−ヒドロキシアミドおよび少なくとも３官能性のカルボン酸モノマーを含む。
【００１８】
ポリカルボン酸ポリマー、ポリオールおよび触媒を含むサイジング組成物が提供されており、この触媒はリン含有触媒（US 5 318 990，US 5 661 213，US 6 331 350，US 2003/0008978）、フルオロボラート（US 5 977 232）、またはシアナミド、ジシアナミドもしくはシアノグアニジン（US 5 932 689）である。
【００１９】
少なくとも２つのヒドロキシル基を有するアルカノールアミンおよびポリカルボン酸ポリマー（US 6 071 994，US 6 099 773，US 6 146 746）をコポリマーとの組み合わせで（US 6 299 936）含むサイジング組成物が記載されている。
【００２０】
US 2002/0091185 において、ポリカルボン酸ポリマーとポリオールは、ＯＨ基の当量数のＣＯＯＨ基の当量数に対する比が０．６／１から０．８／１まで変化するような量で用いられている。
【００２１】
US 2002/0188055 において、サイジング組成物はポリカルボン酸ポリマー、ポリオール、およびカチオン性、両性または非イオン性界面活性剤を含んでいる。
【００２２】
US 2004/0002567 において、サイジング組成物はポリカルボン酸ポリマー、ポリオール、およびシランタイプの結合剤を含有している。
【００２３】
US 2005/0215153 において、カルボン酸ポリマーおよびポリオールを含むプレバインダーから、ならびにコバインダーとしてデキストリンから作られるサイジング組成物が記載されている。
【００２４】
WO 2006/120523 において、（ａ）ポリ（ビニルアルコール）、（ｂ）非ポリマーのポリ酸またはその塩、酸無水物から選択される多官能架橋剤および（ｃ）任意に触媒を含み、（ａ）：（ｂ）の重量比が９５：５から３５：６５まで変化し、ｐＨが少なくとも１．２５であるサイジング組成物が記載されている。
【００２５】
加えて、WO 2008/053332 は（ａ）糖ポリマーおよび（ｂ）モノマーのポリ酸またはその塩、およびその無水物から選択される多官能架橋剤の付加物であって、（ａ）：（ｂ）重量比が９５：５から３５：６５まで変化するような条件下で得られる付加物を含むサイジング組成物を開示している。
【００２６】
ここまで述べたサイジング組成物により示される不利点の中でも、高コスト、高粘度、低いｐＨに言及することができ、これは酸腐食、および高い架橋温度の問題を引き起こす。
【００２７】
本発明の目的は、ホルムアルデヒドを含まないミネラルウールに基づく絶縁製品のためのサイジング組成物を提供することであり、従ってレゾールに基づくサイジング組成物に対しての代替物を利用可能にすることができる。
【００２８】
他の目的は、再生可能資源、特に植物源に由来する天然化合物から調製されるサイジング組成物を提供することである。
【００２９】
他の目的は、色が白である絶縁製品を製造することができるサイジング組成物を提供することである。
【００３０】
これらの目的を達成するため、本発明はミネラルウール、特にグラスウールまたはロックウールに基づく絶縁製品のためのサイジング組成物を提供し、これは以下を含む：
少なくとも１種の水素添加糖、および
少なくとも１種の多官能架橋剤。
【００３１】
「水素添加糖」とは、どのような方法であれ、直鎖、環式または分枝の単糖類、オリゴ糖類および多糖類から選択される糖の還元から生じるすべての生成物、およびこれら生成物、特にデンプン加水分解物の混合物を意味するとここでは理解される。
【００３２】
本発明によるデンプン加水分解物はそれ自体既知である方法で、たとえば酵素加水分解および／または酸加水分解により得られる。でんぷんの加水分解の程度は一般的に、以下の関係式で定義されるデキストロース当量（ＤＥ）により特徴付けられる：
【数１】
0005694166.tif 000002
【００３３】
デンプン加水分解物のＤＥは、用いた加水分解法（たとえば酵素タイプ）および加水分解の程度によって変化する：異なる重合度を有する生成物の分布は幅広い範囲内で変化しうる。
【００３４】
好ましいデンプン加水分解物は５〜９９の、有利には１０〜８０の間のＤＥを有する。
【００３５】
高い水素圧および高温の条件下、元素の周期表のＩＢ、ＩＩＢ、ＩＶＢ、ＶＩ、ＶＩＩおよびＶＩＩＩ族から選択される触媒、好ましくはニッケル、白金、パラジウム、コバルト、モリブデン、およびこれらの混合物から成る群から選択される触媒の存在下で行われる既知の方法により糖に水素添加をすることができる。好ましい触媒はラネーニッケルである。水素添加は糖または糖の混合物（デンプン加水分解物）を対応するポリオールに変える。
【００３６】
好ましくはないけれども、水素添加を水素添加触媒の不存在下、水素ガス以外の水素供給源、たとえば水素化ホウ素ナトリウムのような水素化ホウ素アルカリ金属の存在下で行ってもよい。
【００３７】
水素添加糖の例として、グリセロール、エリトリトール、アラビトール、キシリトール、ソルビトール、マンニトール、イジトール、マルチトール、イソマルチトール、ラクチトール、セロビトール、パラチニトール、マルトトリトールおよびデンプン加水分解物の水素添加からの生成物、特に Roquette により Polysorb（登録商標）の名で販売されているものを挙げることができる。好ましくは、デンプン加水分解物の水素添加からの生成物を用いる。
【００３８】
本発明に従う水素添加糖は、１０００００未満、好ましくは５００００未満、有利には５０００未満であってさらに良好には１８０よりも大きい数平均モル質量を有する。
【００３９】
本発明に従う水素添加糖は還元糖を（乾燥ベースで）５重量％を超えない、好ましくは１重量％を超えない、さらに良好には０．５重量％を超えない低い割合で含んでいてもよい。
【００４０】
多官能架橋剤は、水素添加糖のヒドロキシル基と熱の影響下で反応して酸結合を形成することができ、これは最終的なバインダーにおいて得られるポリマーネットワークをもたらす。上記ポリマーネットワークは、ミネラルウールにおけるファイバーの接触点において結合をもたらすことを可能にする。
【００４１】
多官能架橋剤は、有機ポリカルボン酸またはこれらの酸の塩、酸無水物およびポリアルデヒドから選択される。
【００４２】
「有機ポリカルボン酸」とは、少なくとも２つのカルボキシル官能基、好ましくは最大で３００のカルボキシル官能基、有利には最大で７０のカルボキシル官能基、さらに良好には最大で１５のカルボキシル官能基を有する有機酸を意味すると理解される。
【００４３】
有機ポリカルボン酸は、非ポリマーまたはポリマーの酸であってよく、５００００以下の、好ましくは１００００以下の、有利には５０００以下の数平均モル質量を示す。
【００４４】
非ポリマーの有機ポリカルボン酸は飽和または不飽和であって直鎖または分枝の脂環式酸、環状酸または芳香族酸である。
【００４５】
非ポリマーの有機ポリカルボン酸は、ジカルボン酸、たとえばシュウ酸、マロン酸、コハク酸、グルタル酸、アジピン酸、ピメリン酸、スベリン酸、アゼライン酸、セバシン酸、リンゴ酸、酒石酸、タルトロン酸、アスパラギン酸、グルタミン酸、フマル酸、イタコン酸、マレイン酸、トラウマチン酸、ショウノウ酸、フタル酸およびその誘導体、特に少なくとも１つのホウ素または塩素原子を含むもの、テトラヒドロフタル酸およびその誘導体、特に少なくとも１つの塩素原子を含むもの、たとえばクロレンド酸、イソフタル酸、テレフタル酸、メサコン酸およびシトラコン酸、トリカルボン酸、たとえばクエン酸、トリカルバリル酸、１，２，４−ブタントリカルボン酸、アコニット酸、ヘミメリト酸、トリメリト酸およびトリメシン酸；またはテトラカルボン酸、たとえば１，２，３，４−ブタンテトラカルボン酸およびピロメリト酸であってよい。
【００４６】
ポリマーの有機ポリカルボン酸の例として、不飽和カルボン酸のホモポリマー、たとえば（メタ）アクリル酸、クロトン酸、イソクロトン酸、マレイン酸、ケイ皮酸、２−メチルマレイン酸、フマル酸、イタコン酸、２−メチルイタコン酸、α，β−メチレングルタル酸および不飽和ジカルボン酸モノエステル、たとえばＣ１−Ｃ１０アルキルマレアートおよびフマラート、ならびに上記不飽和カルボン酸および少なくとも１種のビニルモノマー、たとえば不飽和スチレンもしくはアルキル基、ヒドロキシル基もしくはスルホニル基により置換されたスチレン、（メタ）アクリロニトリル、不飽和（メタ）アクリルアミドもしくはＣ１−Ｃ１０アルキル基により置換された（メタ）アクリルアミド、アルキル（メタ）アクリラート、特にメチル（メタ）アクリラート、エチル（メタ）アクリラート、ｎ−ブチル（メタ）アクリラートおよびイソブチル（メタ）アクリラート、グリシジル（メタ）アクリラート、ブタンジエンおよびビニルエステル、特にビニルアセタートのコポリマーを挙げることができる。
【００４７】
好ましくは、サイジング組成物は１０００以下、好ましくは７５０以下および有利には５００以下の数平均モル質量を有する少なくとも１種の非ポリマー有機ポリカルボン酸を、任意には少なくとも１種のポリマー有機酸との混合物として含む。
【００４８】
多官能架橋剤は酸無水物、特に無水マレイン酸、無水コハク酸または無水フタル酸でありうる。しかしながら、酸無水物のサイジング組成物への添加はｐＨにおいて大きな欠点をもたらし、これは製造のためのラインの装置の腐食および水素添加糖の加水分解の問題を引き起こす。塩基を導入するとサイジング組成物のｐＨをこれらの問題を防ぐのに十分な値にさせることが可能になる。塩基の補助的な添加に関するコストは酸無水物の使用が好ましくないことを意味する。
【００４９】
多官能架橋剤はポリアルデヒドであってもよい。
【００５０】
「ポリアルデヒド」とは、少なくとも２つのアルデヒド官能基を有するアルデヒドを意味すると理解される。
【００５１】
好ましくは、ポリアルデヒドは非ポリマーのジアルデヒド、たとえばグリオキサール、グルタルアルデヒド、１，６−ヘキサンジアールまたは１，４−テレフタルアルデヒドである。
【００５２】
ポリアルデヒドは水素添加糖のヒドロキシル基に関して非常に高い反応性を有するだけでなく一般にヒドロキシル基に高い反応性を有し、これは不利点、特に熱架橋処理前のサイジング組成物の安定性の低下および／またはプレゲル化を示しうる。これらの不利点を防止するために、ポリアルデヒドのアルデヒド官能基を有利には保護して、ミネラルウールがオーブンに入る前に、サイジング組成物に存在する成分との反応を防ぐ。アルデヒド官能基を保護することができる試薬の例として、尿素および環状尿素を挙げることができる。
【００５３】
サイジング組成物において、水素添加糖は、水素添加糖と多官能架橋剤から構成されている混合物の重量の１０から９０％まで、好ましくは２０％よりも大きい、特には２０から８５％まで、有利には少なくとも３０％であってさらに良好には３０から８０％までに相当する。
【００５４】
サイジング組成物は酸または塩基の触媒をさらに含んでいてもよく、これは特に架橋が始まる温度を調節する役割を有する。
【００５５】
触媒を、ルイス塩基およびルイス酸、たとえば粘土、コロイドシリカもしくは非コロイドシリカ、有機アミン、第四級アミン、金属酸化物、金属硫酸塩、金属塩化物、尿素硫酸塩、尿素塩化物およびケイ酸塩に基づく触媒から選択することができる。
【００５６】
触媒はリン含有化合物、たとえば次亜リン酸アルカリ金属、亜リン酸アルカリ金属、ポリリン酸アルカリ金属、リン酸水素アルカリ金属、リン酸またはアルキルリン酸であってもよい。好ましくは、アルカリ金属はナトリウムまたはカリウムである。
【００５７】
触媒はフッ素およびホウ素を含む化合物、たとえばテトラフルオロホウ酸またはこの酸の塩、特にテトラフルオロホウ酸アルカリ金属、たとえばテトラフルオロホウ酸ナトリウムまたはテトラフルオロホウ酸カリウム、テトラフルオロホウ酸アルカリ土類金属、たとえばテトラフルオロホウ酸カルシウムまたはテトラフルオロホウ酸マグネシウム、テトラフルオロホウ酸亜鉛およびテトラフルオロホウ酸アンモニウムであってもよい。
【００５８】
好ましくは、触媒は次亜リン酸ナトリウム、亜リン酸ナトリウムおよびこれらの化合物の混合物である。
【００５９】
サイジング組成物中に導入する触媒量は、水素添加糖と多官能架橋剤との重量の２０％まで、好ましくは１０％までに相当することができ、有利には少なくとも１％である。
【００６０】
本発明に従うサイジング組成物は水素添加糖と多官能架橋剤との１００重量部に基づいて計算した以下の割合で以下の添加物をさらに含んでいてもよい：
０から２重量部までのシラン、特にアミノシラン、
０から２０重量部、好ましくは４から１５重量部までのオイル、
０から５重量部までの疎水性物質、特にシリコーン、
０から２０重量部までのポリオールであって水素添加糖以外のもの、
０から３０重量部まで、好ましくは０から２０重量部までの尿素、
０から３０重量部までの「増量剤」であってリグニン誘導体、たとえばアンモニウムリグノスルファート（ＡＬＳ）またはナトリウムリグノスルファート、および動物性または植物性タンパク質から選択されるもの。
【００６１】
添加物の役割は既知であり、簡潔に再び述べる：シランはファイバーとバインダー間を結合するための試薬であって、またエージング防止剤としても働く；オイルはダスト防止試薬および疎水性試薬である；
尿素は可塑剤として働き、加えてサイジング組成物のゲル化時間を調節することを可能にしてプレゲル化の問題を防止する；「増量剤」は、サイジング組成物に溶解性または分散性の有機充填剤であって、これは特に後者のコストを低減することを可能にする。
【００６２】
添加物として加えられるポリオールは水素添加糖とは必然的に異なる；特に非糖類単位を含むポリマーの形態で与えられるポリオール、たとえばビニルアルコールポリマーおよびコポリマーは除外される。
【００６３】
サイジング組成物は上記成分の単純な混合により調製される。
【００６４】
得られるサイジング組成物は１〜４までのオーダーの酸性ｐＨを示し、これは好ましくは少なくとも２に等しい値、有利には少なくとも３に等しい値に維持されて、ミネラルウールに基づく絶縁製品の製造用のラインの腐食問題を制限する。サイジング組成物に塩基、特に窒素含有塩基たとえばトリエタノールアミン、または水酸化アンモニウムもしくは水酸化ナトリウムもしくは水酸化カリウムを加えることによりｐＨを調節することができる。
【００６５】
多官能架橋剤が非ポリマーのポリ酸である場合には、サイジング組成物を熱処理にさらして、水素添加糖の一部を上記ポリ酸と反応させることが有利であろう。この熱処理によって、サイジング組成物中の低いモル質量を有する遊離ポリ酸の含量を低減し、これはオーブン中でのサイジング組成物の硬化中に発生するガスの放出を制限する効果を有する。熱処理を４０から１３０℃までの範囲で変動しうる温度において行う。
【００６６】
サイジング組成物をミネラルファイバー、特にグラスファイバーまたはロックファイバーに塗布することを意図している。
【００６７】
従来、サイジング組成物はミネラルファイバー上に遠心機の出口において、これらがファイバーのウェブの形態で収容部材に集められ続いてサイズ剤の架橋および融解しないバインダーの形成を可能にする温度で処理される前に噴射される。本発明によるサイズ剤の架橋は従来のホルムアルデヒド−フェノール樹脂のそれに匹敵する温度で、１１０℃以上、好ましくは１３０℃以上、有利には１４０℃以上の温度で起こる。
【００６８】
これらサイジング処理されたファイバーから得られる防音製品および／または断熱製品も本発明の対象を構成する。
【００６９】
これらの製品は一般的に、ミネラルウール、グラスウールまたはロックウールのマットまたはフェルトの形態で提供され、または特に上記マットもしくはフェルトの表面コーティングを形成することが意図されるミネラルファイバー、グラスファイバーまたはロックファイバーのベールの形態でも提供される。これらの製品は特に有利には白色を示す。
【００７０】
さらに、絶縁製品は微生物、特にカビの成長に対して大きな抵抗性を示し、これは水素添加糖の非発酵性の性質に起因する。
【００７１】
以下の例は本発明を説明することを可能にするが、これを限定しない。
【００７２】
これらの例において、以下を測定する：
サイジング組成物について
動的機械分析（ＤＭＡ）法による架橋開始温度（ＴＣ）と架橋率（Ｒ）。これはポリマー材料の粘弾性挙動を特性評価することを可能にする。手法は以下の通りである：ワットマン紙をサイジング組成物（約４０％の有機固形物の含量）で含浸した後、２つのつかみ具間で水平に固定する。加えた歪みの関数として応力を測定するデバイスを備えた振動部品をサンプルの上面に配置する。このデバイスは弾性率Ｅ’を算出することを可能にする。４℃／分の速度で２０から２５０℃まで変化する温度にサンプルを加熱する。温度（℃）の関数としての弾性率Ｅ’（ＭＰａ）における変化曲線を測定に基づいてプロットする。曲線の全体的な外観を図１に示す。架橋開始温度（ＴＣ）に相当する値を、℃で、および架橋率に相当する勾配を、ＭＰａ／℃で、曲線上において決定する。
【図面の簡単な説明】
【００７３】
【図１】温度（℃）の関数としての弾性率Ｅ’（ＭＰａ）における変化曲線を測定に基づいてプロットしたグラフ。
【００７４】
絶縁製品について
絶縁製品からの打抜きにより切り抜いたサンプルについてＡＳＴＭ  Ｃ  ６８６−７１Ｔ規格に従った引っ張り強さ。サンプルは長さ１２２ｍｍ、幅４６ｍｍ、切り抜き外側縁の曲率半径３８ｍｍ、および切り抜き内側縁の曲率半径１２．５ｍｍを有するトーラス形状を有する。
【００７５】
サンプルを試験機の２つのシリンダー状マンドレルであって、その一方が可動で定速で動くものの間に配置する。サンプルの破断荷重（グラム−力）を測定して、破断荷重のサンプルの重量に対する比により定義される引っ張り強さＴＳを算出する。
【００７６】
製造後（初期引っ張り強さ）およびオートクレーブ中１０５℃の温度で１００％相対湿度下１５分間の加速エージング後（ＴＳ１５）に引っ張り強さを測定した。
【００７７】
絶縁製品の初期厚さ、ならびに５／１に等しい圧縮度（名目厚さの圧縮下の厚さに対する比として定義される）での２４時間および１２日間に亘る圧縮後の厚さ。％で表す厚さ測定は製品の良好な寸法挙動を評価することを可能にする。
【００７８】
ＥＮ  １６０９規格の条件下での吸水率。ｍ２の絶縁製品あたりに吸収されたｋｇの水として表される。吸水率が１ｋｇ／ｍ２未満である絶縁製品は低い短期吸水率（２４時間）を有すると見なされ、ＡＣＥＲＭＩ認証に従って「ＷＳ」カテゴリーに属する。
【００７９】
ＥＮ  １３１６２規格に従う熱伝導率λ。Ｗ／（ｍ×°Ｋ）で表す。
【００８０】
例１から４
重量部で表される、表１に示す成分を含むサイジング組成物を調製する。
【００８１】
水素添加糖は、１２重量％のマルチトールおよび１２重量％のソルビトールを含むデンプン加水分解物（固形物含有量：７０％）の水素添加生成物である。
【００８２】
容器中に、水素添加糖、クエン酸および次亜リン酸ナトリウム（触媒）を連続的に導入して、成分が十分に溶解しきるまで激しく撹拌することにより、サイジング組成物を調製する。
【００８３】
以下の表１に現れるサイジング組成物の特性を、WO 01/96254 A1 の例２、試験１に従って調製したホルムアルデヒド−フェノール樹脂と尿素とを含む従来のサイジング組成物（参照）と比較して評価する。
【表１】
0005694166.tif 000003
【００８４】
例１から４までのサイジング組成物は、架橋開始時間（ＴＣ）および粘度に関しては参照のものと同様の特性を有する。架橋率（Ｒ）は参照のものよりも低いままである。
【００８５】
例１から４までの組成物、およびホルムアルデヒド−フェノール樹脂（参照）の組成物を用いてグラスウールに基づく絶縁製品を形成した。
【００８６】
遠心ディスクと称され、溶融した組成物を収容するためのチャンバを形成するバスケットと複数のオリフィスがあけてある周辺バンドとを有する工具を用いて溶融したガラス組成物をファイバーに変える内部遠心分離技術によりグラスウールを製造する：ディスクはその垂直に配置された対称軸の周りを回転し、組成物をオリフィスから遠心力の影響下で吐出して、オリフィスから出る材料を、引き出しガス流の助けにより引き出してファイバーにする。
【００８７】
従来は、サイジング剤噴霧リングを繊維化ディスクの真下に配置して形成されたばかりのグラスウール上にサイジング組成物を均一に分散させる。
【００８８】
こうしてサイジング処理されたミネラルウールを、ミネラルウールをコンベヤーの表面においてフェルトまたはウェブの形態で保持する内部抽出ボックスを備えたベルトコンベヤー上で集める。続いてコンベヤーは２９０℃に保たれたオーブンを通して移動し、ここでサイジング財の成分が重合してバインダーを形成する。得られた絶縁製品は１７．５ｋｇ／ｍ３の密度、製造直後で約８２ｍｍの厚さ、および約５％の強熱減量を示す。
【００８９】
絶縁製品の性質を以下の表２に示す。
【表２】
0005694166.tif 000004
【００９０】
例１から４までのサイジング組成物を用いて製造した絶縁製品は、１２日間の圧縮後の厚さ回復および熱伝導率λに関して参照製品と同様の特性を示す。
【００９１】
例１および２のサイジング組成物で処理された絶縁製品は参照と比較して、エージング
後に良好な引っ張り強さ（それぞれ９．８％および１５．７％に等しい損失）を示す。
以下に、本願発明の実施態様を付記する。
１．ミネラルウール、特にロックウールまたはグラスウールに基づく絶縁製品のためのサイジング組成物であって、
少なくとも１種の水素添加糖と、
少なくとも１種の多官能架橋剤とを含むことを特徴とするサイジング組成物。
２．前記水素添加糖は、直鎖、環式または分枝の単糖類、オリゴ糖類および多糖類から選択されることを特徴とする１に記載の組成物。
３．前記水素添加糖はグリセロール、エリトリトール、アラビトール、キシリトール、ソルビトール、マンニトール、イジトール、マルチトール、イソマルチトール、ラクチトール、セロビトール、パラチニトール、マルトトリトールおよびデンプン加水分解物の水素添加による生成物であることを特徴とする１または２に記載の組成物。
４．前記水素添加糖はデンプン加水分解物の水素添加による生成物であることを特徴とする３に記載の組成物。
５．前記水素添加糖は１０００００未満、好ましくは５００００未満、有利には５０００未満で、さらに良好には１８０よりも大きい数平均モル質量を示すことを特徴とする１ないし４のうちの１項に記載の組成物。
６．前記水素添加糖は、（乾燥ベースで）５重量％を超えない、好ましくは１重量％を超えない、さらに良好には０．５重量％を超えない割合で還元糖を含むことを特徴とする１ないし５のうちの１項に記載の組成物。
７．前記多官能架橋剤は有機ポリカルボン酸またはこれらの酸の塩、酸無水物およびポリアルデヒドから選択される１ないし６のうちの１項に記載の組成物。
８．前記有機ポリカルボン酸は少なくとも２つのカルボキシル官能基、好ましくは最大で３００のカルボキシル官能基、有利には最大で７０のカルボキシル官能基、さらに良好には最大で１５のカルボキシル官能基を有することを特徴とする７に記載の組成物。
９．前記有機ポリカルボン酸は５００００以下の、好ましくは１００００以下の、有利には５０００以下の数平均モル質量を示すことを特徴とする８に記載の組成物。
１０．前記有機ポリカルボン酸は飽和または不飽和で直鎖または分枝の脂環式非ポリマーの有機ポリカルボン酸、環状酸および芳香族酸から選択されることを特徴とする７ないし９のうちの１項に記載の組成物。
１１．前記有機ポリカルボン酸はジカルボン酸、特にシュウ酸、マロン酸、コハク酸、グルタル酸、アジピン酸、ピメリン酸、スベリン酸、アゼライン酸、セバシン酸、リンゴ酸、酒石酸、タルトロン酸、アスパラギン酸、グルタミン酸、フマル酸、イタコン酸、マレイン酸、トラウマチン酸、ショウノウ酸、フタル酸およびその誘導体、特に少なくとも１個のホウ素原子または塩素原子を有するもの、テトラヒドロフタル酸およびその誘導体、特に少なくとも１個の塩素元素を有するもの、イソフタル酸、テレフタル酸、メサコン酸およびシトラコン酸、トリカルボン酸、特にクエン酸、トリカルバリル酸、１，２，４−ブタントリカルボン酸、アコニット酸、ヘミメリト酸、トリメリト酸およびトリメシン酸、ならびにテトラカルボン酸、特に１，２，３，４−ブタンテトラカルボン酸およびピロメリト酸から選択されることを特徴とする１０に記載の組成物。
１２．前記有機ポリカルボン酸はポリマー有機ポリカルボン酸、特に不飽和カルボン酸のホモポリマーおよび少なくとも１種の不飽和カルボン酸と少なくとも１種のビニルモノマーとのコポリマーから選択されることを特徴とする７ないし９のうちの１項に記載の組成物。
１３．前記不飽和カルボン酸は（メタ）アクリル酸、クロトン酸、イソクロトン酸、マレイン酸、ケイ皮酸、２−メチルマレイン酸、フマル酸、イタコン酸、２−メチルイタコン酸、α，β−メチレングルタル酸および不飽和ジカルボン酸モノマーであり、前記ビニルモノマーは非置換のスチレンまたはアルキル基、ヒドロキシル基もしくはスルホニル基によりもしくはハロゲン原子により置換されたスチレン、（メタ）アクリロニトリル、非置換の（メタ）アクリルアミドまたはＣ１−Ｃ１０アルキル基により置換された（メタ）アクリルアミド、アルキル（メタ）アクリラート、グリシジル（メタ）アクリラート、ブタジエンおよびビニルエステルであることを特徴とする１２に記載の組成物。
１４．前記酸無水物は無水マレイン酸、無水コハク酸または無水フタル酸であることを特徴とする７に記載の組成物。
１５．前記ポリアルデヒドは非ポリマーのジアルデヒド、特にグリオキサール、グルタルアルデヒド、１，６−ヘキサンジアールまたは１，４−テレフタルアルデヒドであることを特徴とする７に記載の組成物。
１６．前記ポリアルデヒドのアルデヒド官能基が尿素または環状尿素により保護されていることを特徴とする１５に記載の組成物。
１７．前記水素添加糖は、水素添加糖と多官能架橋剤とから構成されている混合物の重量の１０から９０％まで、好ましくは少なくとも２０％、特に２０から８５％まで、有利には少なくとも３０％、特に３０から８０％までに相当することを特徴とする１ないし１６のうちの１項に記載の組成物。
１８．ルイス酸およびルイス塩基、リン含有化合物ならびにフッ素およびホウ素を有する化合物から選択される触媒をさらに含むことを特徴とする１ないし１７のうちの１項に記載の組成物。
１９．前記触媒は水素添加糖と多官能架橋剤との重量の２０％まで、好ましくは１０％まで、有利には少なくとも１％に相当することを特徴とする１８に記載の組成物。
２０．水素添加糖と多官能架橋剤との１００重量部に基づいて計算した以下の割合で以下の添加物：
０から２重量部のシラン、特にアミノシラン、
０から２０重量部、好ましくは４から１５重量部のオイル、
０から５重量部の疎水性物質、特にシリコーン、
０から２０重量部のポリオールであって水素添加糖以外のもの、
０から３０重量部、好ましくは０から２０重量部の尿素、
０から３０重量部の「増量剤」であってリグニン誘導体、たとえばアンモニウムリグノスルファート（ＡＬＳ）またはナトリウムリグノスルファート、および動物性または植物性タンパク質から選択されるものをさらに含むことを特徴とする１ないし１８のうちの１項に記載の組成物。
２１．１ないし２０のうちの１項に記載したサイジング組成物を用いてサイジング処理したミネラルウール、特にグラスウールまたはロックウールに基づく防音製品および／または断熱製品。
２２．１ないし２０のうちの１項に記載のサイジング組成物を用いてサイジング処理したミネラルファイバー、特にグラスファイバーまたはロックファイバーのベール。
【図１】
0005694166.tif 000005